(57)【特許請求の範囲】
【請求項１】
芳香族ポリカーボネート樹脂（Ａ）１００質量部に対し、下記式（１）で表され、ポリオキシテトラメチレングリコール系重合体（Ｂ１）を脂環式ジオール（Ｂ２）で結合した化合物（Ｂ）を０．１〜３質量部、及びリン系安定剤（Ｃ）を０．００５〜０．４質量部含有し、
ポリオキシテトラメチレングリコール系重合体（Ｂ１）が、オキシテトラメチレングリコール単位と、オキシテトラメチレングリコール以外のオキシアルキレングリコール単位を含有する共重合体であり、
化合物（Ｂ）は、脂環式ジオール（Ｂ２）成分が２０質量％以下であり、かつ脂環式ジオール（Ｂ２）成分を除いた成分中のオキシテトラメチレングリコール単位の質量比率が５５〜８０質量％であり、且つ化合物（Ｂ）の数平均分子量が１０００〜２４００であることを特徴とする光学部材用ポリカーボネート樹脂組成物。
Ｙ−Ｘ−Ｙ’    （１）
（式（１）中、Ｘは脂環式ジオール（Ｂ２）から水酸基を除いた残基であり、Ｙ及びＹ’はポリオキシテトラメチレングリコール系重合体（Ｂ１）であり、それぞれ同一でも異なっていてもよい。）
【請求項２】
さらに、エポキシ化合物及び／又はオキセタン化合物（Ｄ）を、芳香族ポリカーボネート樹脂（Ａ）１００質量部に対し、０．００５〜０．２質量部含有する請求項１に記載の光学部材用ポリカーボネート樹脂組成物。
【請求項３】
脂環式ジオール（Ｂ２）が水素化ビスフェノールＡである請求項１または２に記載の光学部材用ポリカーボネート樹脂組成物。
【請求項４】
請求項１〜３のいずれかに記載のポリカーボネート樹脂組成物からなる光学部材用成形品。
【請求項５】
成形品が、光学部品の光路長が５０ｍｍ以上の、自動車灯火用のライトガイド、照明用ライトガイド、または、バックライト用導光板である請求項４に記載の成形品。
【発明の詳細な説明】
【技術分野】
【０００１】
本発明は、光学部材用ポリカーボネート樹脂組成物に関し、詳しくは、相溶性に優れ、良好な色相を有し、且つ成形時のガス発生が極めて少ない光学部材用ポリカーボネート樹脂組成物に関する。
【背景技術】
【０００２】
ポリカーボネート樹脂は、透明性、機械的性質、熱的性質、電気的性質及び耐候性等に優れ、導光板等の光学部材に使用されている。しかし、ポリカーボネート樹脂の光線透過率はポリメチルメタクリレート等に比べて低いので、ポリカーボネート樹脂の導光板を用いた面状光源装置等には、輝度が低いという問題があった。そのため、ポリカーボネート樹脂製の導光板等における輝度や光線透過率を向上させることが求められる。【０００３】
特許文献１には、芳香族ポリカーボネート樹脂本来の特性を何ら損なうことなく、更に、白濁や透過率の低下がなく、透過率および色相の良好な、導光板用ポリカーボネート樹脂組成物を提供することを目的として、芳香族ポリカーボネート樹脂に、ポリアルキレングリコールを０．０１〜１重量部含有して成る導光板用芳香族ポリカーボネート樹脂組成物が開示されている。【０００４】
しかしながら、ポリアルキレングリコールはポリカーボネート樹脂との相溶性が必ずしも十分ではなく、そのため得られる導光板は白濁が生じやすく、透明性が悪くなりやすく、色相も悪化しやすいという問題がある。【０００５】
特に、各種の液晶表示装置においては、薄肉化や大型薄肉化が著しいスピードで進行しており、導光板への入光を直下型から横側エッジから行うエッジ型が採用されるようになり、このような導光板等の光学部材においては、より高度の透明性と色相を有することが要求される。この要求は、特に光路長が長い光学部材、例えば５０ｍｍ以上の光路長を有する光学部材の場合にはより厳しくなる。【０００６】
また、光学部材用ポリカーボネート樹脂組成物を成形する際には、金型付着物の発生が大きな問題となっている。特に高性能な導光部材の成形時には、金型の清掃メインテナンスを頻繁に行うことが強いられることになってしまう。
【先行技術文献】
【特許文献】
【０００７】
【特許文献１】特開２００４−０５１７００号公報
【発明の概要】
【発明が解決しようとする課題】
【０００８】
本発明は、上記実情に鑑みなされたものであり、その目的（課題）は、ポリカーボネート樹脂本来の特性を何ら損なうことなく、相溶性に優れ、良好な色相を有し、且つ成形時のガス発生が極めて少ない光学部材用ポリカーボネート樹脂組成物を提供することにある。
【課題を解決するための手段】
【０００９】
本発明者は、上記課題を達成すべく、鋭意検討を重ねた結果、ポリオキシテトラメチレングリコール系重合体を脂環式ジオールで結合した化合物であって、脂環式ジオールとオキシテトラメチレングリコール単位の含有割合が特定範囲であり、特定の数平均分子量のものを配合することにより、上記課題が解決できることを見出し、本発明を完成するに至った。
本発明は、以下の光学部材用ポリカーボネート樹脂組成物および成形品に関する。【００１０】
［１］芳香族ポリカーボネート樹脂（Ａ）１００質量部に対し、ポリオキシテトラメチレングリコール系重合体（Ｂ１）を脂環式ジオール（Ｂ２）で結合した化合物（Ｂ）を０．１〜３質量部、及びリン系安定剤（Ｃ）を０．００５〜０．４質量部含有し、
化合物（Ｂ）は、脂環式ジオール（Ｂ２）成分が２０質量％以下であり、かつ脂環式ジオール（Ｂ２）成分を除いた成分中のオキシテトラメチレングリコール単位の質量比率が５５〜８０質量％であり、且つ化合物（Ｂ）の数平均分子量が１０００〜２４００であることを特徴とする光学部材用ポリカーボネート樹脂組成物。
［２］ポリオキシテトラメチレングリコール系重合体（Ｂ１）が、オキシテトラメチレングリコール単位と、オキシテトラメチレングリコール以外のオキシアルキレングリコール単位を含有する共重合体である上記［１］に記載の光学部材用ポリカーボネート樹脂組成物。
［３］さらに、エポキシ化合物及び／又はオキセタン化合物（Ｄ）を、芳香族ポリカーボネート樹脂（Ａ）１００質量部に対し、０．００５〜０．２質量部含有する上記［１］または［２］に記載の光学部材用ポリカーボネート樹脂組成物。
［４］脂環式ジオール（Ｂ２）が水素化ビスフェノールＡである上記［１］〜［３］のいずれかに記載の光学部材用ポリカーボネート樹脂組成物。
［５］上記［１］〜［３］のいずれかに記載のポリカーボネート樹脂組成物からなる光学部材用成形品。
［６］成形品が、光学部品の光路長が５０ｍｍ以上の、自動車灯火用のライトガイド、照明用ライトガイド、または、バックライト用導光板である上記［５］に記載の成形品。
【発明の効果】
【００１１】
本発明のポリカーボネート樹脂組成物は、ポリカーボネート樹脂本来の特性を何ら損なうことなく、相溶性に優れ、良好な色相を有し、且つ成形時のガス発生が極めて少なく金型汚染の問題がなく、各種の光学用部材に好適に使用することができる。
【図面の簡単な説明】
【００１２】
【図１】実施例における金型汚染の評価に使用したしずく型金型の平面図である。
【発明を実施するための形態】
【００１３】
以下、本発明について実施形態及び例示物等を示して詳細に説明する。
なお、本明細書において、「〜」とは、特に断りがない場合、その前後に記載される数値を下限値及び上限値として含む意味で使用される。
【００１４】
本発明の光学部材用ポリカーボネート樹脂組成物は、芳香族ポリカーボネート樹脂（Ａ）１００質量部に対し、ポリオキシテトラメチレングリコール系重合体（Ｂ１）を脂環式ジオール（Ｂ２）で結合した化合物（Ｂ）を０．１〜３質量部、及びリン系安定剤（Ｃ）を０．００５〜０．４質量部含有し、
化合物（Ｂ）は、脂環式ジオール（Ｂ２）成分が２０質量％以下であり、かつ脂環式ジオール（Ｂ２）成分を除いた成分中のオキシテトラメチレングリコール単位の質量比率が５５〜８０質量％であり、且つ化合物（Ｂ）の数平均分子量が１０００〜２４００であることを特徴とする。
以下、本発明を詳細に説明する。
【００１５】
［芳香族ポリカーボネート樹脂（Ａ）］
本発明のポリカーボネート樹脂組成物は芳香族ポリカーボネート樹脂（Ａ）を含有する。
芳香族ポリカーボネート樹脂（Ａ）は、芳香族ヒドロキシ化合物と、ホスゲン又は炭酸のジエステルとを反応させることによって得られる芳香族ポリカーボネート重合体である。上記芳香族ポリカーボネート重合体は分岐を有していてもよい。芳香族ポリカーボネート樹脂の製造方法は、特に限定されるものではなく、ホスゲン法（界面重合法）、溶融法（エステル交換法）等の従来法によることができる。
【００１６】
芳香族ジヒドロキシ化合物の代表的なものとしては、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
【００１７】
上記芳香族ジヒドロキシ化合物の中では、２，２−ビス（４−ヒドロキシフェニル）プロパン（即ち、ビスフェノールＡ）が特に好ましい。
また、上記芳香族ジヒドロキシ化合物は、１種類を単独で用いても、２種類以上を混合して用いてもよい。
【００１８】
芳香族ポリカーボネート樹脂（Ａ）を製造する際に、上記芳香族ジヒドロキシ化合物に加えてさらに分子中に３個以上のヒドロキシ基を有する多価フェノール等を少量添加してもよい。この場合、芳香族ポリカーボネート樹脂は分岐を有するものになる。
上記３個以上のヒドロキシ基を有する多価フェノールとしては、例えばフロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（即ち、イサチンビスフェノール）、５−クロルイサチン、５，７−ジクロルイサチン、５−ブロムイサチン等が挙げられる。この中でも、１，１，１−トリス（４−ヒドロキシルフェニル）エタン又は１，３，５−トリス（４−ヒドロキシフェニル）ベンゼンが好ましい。上記多価フェノールの使用量は、上記芳香族ジヒドロキシ化合物を基準（１００モル％）として好ましくは０．０１〜１０モル％となる量であり、より好ましくは０．１〜２モル％となる量である。
【００１９】
エステル交換法による重合においては、ホスゲンの代わりに炭酸ジエステルがモノマーとして使用される。炭酸ジエステルの代表的な例としては、ジフェニルカーボネート、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、１種類を単独で、又は２種類以上を混合して用いることができる。これらのなかでも、ジフェニルカーボネート、置換ジフェニルカーボネートが好ましい。
【００２０】
また上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル及びイソフタル酸ジフェニル等が挙げられる。このようなジカルボン酸又はジカルボン酸エステルで炭酸ジエステルの一部を置換した場合には、ポリエステルカーボネートが得られる。
【００２１】
エステル交換法により芳香族ポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用される。中でもアルカリ金属化合物及び／又はアルカリ土類金属化合物が特に好ましい。これらは、単独で使用してもよく、２種類以上を組み合わせて使用してもよい。エステル交換法では、上記触媒をｐ−トルエンスルホン酸エステル等で失活させることが一般的である。
【００２２】
芳香族ポリカーボネート樹脂（Ａ）の粘度平均分子量は、１０，０００〜３０，０００であることが好ましい。
液晶用バックライト等の導光板では、１０，０００〜１５，０００であることが好ましく、より好ましくは１０，５００以上、さらに好ましくは１１，０００以上、特には１１，５００以上、最も好ましくは１２，０００以上であり、より好ましくは１４，５００以下である。
また、自動車あるいはオートバイ等の車両用前照灯（ヘッドランプ）あるいはリアランプ等におけるＬＥＤ等の光源からの光を導光するライトガイドやレンズ等では１５，０００〜２３，０００が好ましく、流動性・色相の点からさらに好ましくは１７，０００〜２０，０００である。
また、照明用のライトガイド等では１５，０００〜２４，０００が好ましく、流動性・色相の点からさらに好ましくは１７，０００〜２０，０００である。
【００２３】
粘度平均分子量を上記範囲の下限値以上とすることにより、本発明のポリカーボネート樹脂組成物の機械的強度をより向上させることができ、粘度平均分子量を上記範囲の上限値以下とすることにより、本発明のポリカーボネート樹脂組成物の流動性低下を抑制して改善でき、成形加工性を高めて成形加工を容易に行えるようになる。
なお、粘度平均分子量の異なる２種類以上の芳香族ポリカーボネート樹脂を混合して用いてもよく、この場合には、粘度平均分子量が上記の好適な範囲外であるポリカーボネート樹脂を混合してもよい。
【００２４】
なお、芳香族ポリカーボネート樹脂（Ａ）の粘度平均分子量［Ｍｖ］は、溶媒としてメチレンクロライドを使用し、ウベローデ粘度計を用いて温度２５℃での極限粘度［η］（単位ｄｌ／ｇ）を求め、Ｓｃｈｎｅｌｌの粘度式、η＝１．２３×１０−４Ｍｖ０．８３から算出される値を意味する。また、極限粘度［η］とは、各溶液濃度［Ｃ］（ｇ／ｄｌ）での比粘度［ηｓｐ］を測定し、下記式により算出した値である。
【数１】
0006719857.tif 000002
【００２５】
芳香族ポリカーボネート樹脂（Ａ）の末端水酸基濃度は任意であり、適宜選択して決定すればよいが、通常１０００ｐｐｍ以下、好ましくは８００ｐｐｍ以下、より好ましくは６００ｐｐｍ以下である。これによりポリカーボネート樹脂の滞留熱安定性及び色調をより向上させることができる。また、その下限は、特に溶融エステル交換法で製造されたポリカーボネート樹脂では、通常１０ｐｐｍ以上、好ましくは３０ｐｐｍ以上、より好ましくは４０ｐｐｍ以上である。これにより、分子量の低下を抑制し、樹脂組成物の機械的特性をより向上させることができる。
【００２６】
なお、末端水酸基濃度の単位は、ポリカーボネート樹脂の質量に対する、末端水酸基の質量をｐｐｍで表示したものである。その測定方法は、四塩化チタン／酢酸法による比色定量（Ｍａｃｒｏｍｏｌ．Ｃｈｅｍ．８８  ２１５（１９６５）に記載の方法）である。
【００２７】
芳香族ポリカーボネート樹脂は、ポリカーボネート樹脂単独（ポリカーボネート樹脂単独とは、ポリカーボネート樹脂の１種のみを含む態様に限定されず、例えば、モノマー組成や分子量が互いに異なる複数種のポリカーボネート樹脂を含む態様を含む意味で用いる。）で用いてもよく、ポリカーボネート樹脂と他の熱可塑性樹脂とのアロイ（混合物）とを組み合わせて用いてもよい。さらに、例えば、難燃性や耐衝撃性をさらに高める目的で、ポリカーボネート樹脂を、シロキサン構造を有するオリゴマーまたはポリマーとの共重合体；熱酸化安定性や難燃性をさらに向上させる目的でリン原子を有するモノマー、オリゴマーまたはポリマーとの共重合体；熱酸化安定性を向上させる目的で、ジヒドロキシアントラキノン構造を有するモノマー、オリゴマーまたはポリマーとの共重合体；光学的性質を改良するためにポリスチレン等のオレフィン系構造を有するオリゴマーまたはポリマーとの共重合体；耐薬品性を向上させる目的でポリエステル樹脂オリゴマーまたはポリマーとの共重合体；等の、ポリカーボネート樹脂を主体とする共重合体として構成してもよい。
【００２８】
また、成形品の外観の向上や流動性の向上を図るため、芳香族ポリカーボネート樹脂は、ポリカーボネートオリゴマーを含有していてもよい。このポリカーボネートオリゴマーの粘度平均分子量［Ｍｖ］は、通常１５００以上、好ましくは２０００以上であり、また、通常９５００以下、好ましくは９０００以下である。さらに、含有されるポリカーボネートリゴマーは、芳香族ポリカーボネート樹脂（ポリカーボネートオリゴマーを含む）の３０質量％以下とすることが好ましい。
【００２９】
さらに芳香族ポリカーボネート樹脂は、バージン原料だけでなく、使用済みの製品から再生されたポリカーボネート樹脂（いわゆるマテリアルリサイクルされたポリカーボネート樹脂）であってもよい。
ただし、再生されたポリカーボネート樹脂は、芳香族ポリカーボネート樹脂のうち、８０質量％以下であることが好ましく、中でも５０質量％以下であることがより好ましい。再生されたポリカーボネート樹脂は、熱劣化や経年劣化等の劣化を受けている可能性が高いため、このようなポリカーボネート樹脂を前記の範囲よりも多く用いた場合、色相や機械的物性を低下させる可能性があるためである。
【００３０】
［ポリオキシテトラメチレングリコール系重合体（Ｂ１）を脂環式ジオール（Ｂ２）で結合した化合物（Ｂ）］
本発明の光学部材用ポリカーボネート樹脂組成物は、ポリオキシテトラメチレングリコール系重合体（Ｂ１）を脂環式ジオール（Ｂ２）で結合した化合物（Ｂ）を含有する。
【００３１】
化合物（Ｂ）は、好ましくは下記式（１）で示される。
Ｙ−Ｘ−Ｙ’    （１）
上記式（１）中、Ｘは脂環式ジオール（Ｂ２）から水酸基を除いた残基であり、Ｙ及びＹ’はポリオキシテトラメチレングリコール系重合体（Ｂ１）由来の成分であり、それぞれ同一でも異なっていてもよい。
【００３２】
脂環式ジオール（Ｂ２）としては、好ましくは炭素原子数４〜３０、より好ましくは炭素原子数６〜２０の脂環式ジオール化合物が使用される。
脂環式ジオール（Ｂ２）として、具体的には、２，２，４，４−テトラメチル−１，３−シクロブタンジオール等のシクロブタンジオール類、１，４−シクロヘキサンジオール、１，２−シクロヘキサンジオール、１，３−シクロヘキサンジオール、２−メチル−１，４−シクロヘキサンジオールなどのシクロヘキサンジオール類、１，２−シクロヘキサンジメタノール、１，３−シクロヘキサンジメタノール、１，４−シクロヘキサンジメタノールなどのシクロヘキサンジメタノール類、２，２−ビス（４−ヒドロキシシクロヘキシル）プロパン（即ち、水素化ビスフェノールＡ）、２，３−ノルボルナンジメタノール、２，５−ノルボルナンジメタノールなどのノルボルナンジメタノール類、トリシクロデカンジメタノール、ペンタシクロペンタデカンジメタノール、１，３−アダマンタンジオール、２，２−アダマンタンジオール、デカリンジメタノール、３，９−ビス（２−ヒドロキシ−１，１−ジメチルエチル）−２，４，８，１０−テトラオキサスピロ［５．５］ウンデカン（すなわち、スピログリコール）などが挙げられる。これらは立体異性体であってもよく、ｃｉｓ、ｔｒａｎｓの制限はない。
【００３３】
上記の中では、２，２，４，４−テトラメチル−１，３−シクロブタンジオール、上記シクロヘキサンジオール類、上記シクロヘキサンジメタノール類、２，２−ビス（４−ヒドロキシシクロヘキシル）プロパン（即ち、水素化ビスフェノールＡ）がより好ましく、特に２，２−ビス（４−ヒドロキシシクロヘキシル）プロパン（即ち、水素化ビスフェノールＡ）が好ましい。
【００３４】
脂環式ジオール（Ｂ２）は、１種もしくは２種類以上併用して用いても良い。また、脂環式ジオール（Ｂ２）は、本発明の効果を損なわない範囲で脂肪族ジオール化合物、芳香族ジオールを小量併用してもよい。
【００３５】
ポリオキシテトラメチレングリコール系重合体（Ｂ１）は、テトラメチレンエーテル単位［−ＣＨ２ＣＨ２ＣＨ２ＣＨ２−Ｏ−］を有する重合体である。ポリオキシテトラメチレングリコール系重合体（Ｂ１）は、テトラメチレンエーテル単位以外に、他のアルキレンエーテル単位を有する共重合体であることが好ましい。
【００３６】
他のアルキレンエーテル単位としては、直鎖型あるいは分岐型のアルキレンエーテル単位のいずれであってもよい。アルキレンエーテル単位の炭素数としては、２〜２０が好ましく、より好ましくは２〜１６、さらには２〜１２が好ましく、特に好ましくは２〜１０である。
【００３７】
直鎖型のアルキレンエーテル単位の例としては、これをアルキレングリコールとして挙げると、エチレングリコール、トリメチレングリコール、ペンタメチレングリコール、ヘキサメチレングリコールが好ましく挙げられ、これらは１種単独であっても２種以上の混合であってもよい。
上記の中で、より好ましいのはエチレングリコール、トリメチレングリコールである。
【００３８】
分岐型のアルキレンエーテル単位の例としては、これをアルキレングリコールとして挙げると、（２−メチル）エチレングリコール、（２−エチル）エチレングリコール、（２−メチル）トリメチレングリコール、（３−メチル）トリメチレングリコール、（２−エチル）トリメチレングリコール、（３−エチル）トリエチレングリコール、（２，２−ジメチル）トリメチレングリコール、（２，２−メチルエチル）トリメチレングリコール、（２，２−ジエチル）トリメチレングリコール（即ち、ネオペンチルグリコール）、ジネオペンチルグリコール、（３，３−ジメチル）トリメチレングリコール、（３，３−メチルエチル）トリメチレングリコール、（３，３−ジエチル）トリメチレングリコール、（３−メチル）テトラメチレングリコール、（４−メチル）テトラメチレングリコール、（３−エチル）テトラメチレングリコール、（４−エチル）テトラメチレングリコール、（３，３−ジメチル）テトラメチレングリコール、（３，３−メチルエチル）テトラメチレングリコール、（３，３−ジエチル）テトラメチレングリコール、（４，４−ジメチル）テトラメチレングリコール、（４，４−メチルエチル）テトラメチレングリコール、（４，４−ジエチル）テトラメチレングリコール、（３−メチル）ペンタメチレングリコール、（４−メチル）ペンタメチレングリコール、（５−メチル）ペンタメチレングリコール、（３−エチル）ペンタメチレングリコール、（４−エチル）ペンタメチレングリコール、（５−エチル）ペンタメチレングリコール、（３，３−ジメチル）ペンタメチレングリコール、（３，３−メチルエチル）ペンタメチレングリコール、（３，３−ジエチル）ペンタメチレングリコール、（４，４−ジメチル）ペンタメチレングリコール、（４，４−メチルエチル）ペンタメチレングリコール、（４，４−ジエチル）ペンタメチレングリコール、（５，５−ジメチル）ペンタメチレングリコール、（５，５−メチルエチル）ペンタメチレングリコール、（５，５−ジエチル）ペンタメチレングリコール等が挙げられる。、これらが混合していてもよい。が好ましく挙げられる。
これらは１種単独であっても２種以上の混合であってもよい。
上記の中で、より好ましいのは、（２−メチル）エチレングリコール、（２，２−ジエチル）トリメチレングリコール（即ち、ネオペンチルグリコール）、（３−メチル）テトラメチレングリコールである。
【００３９】
以上、アルキレンエーテル単位を、便宜的にグリコールを例として記載したが、これらグリコールに限らず、これらのアルキレンオキシドや、これらのポリエーテル形成性誘導体であってもよい。
【００４０】
ポリオキシテトラメチレングリコール系重合体（Ｂ１）は、オキシテトラメチレングリコール単位と、オキシテトラメチレングリコール以外のエチレングリコール、（２−メチル）エチレングリコール、トリメチレングリコール、ネオペンチルグリコール、（２−メチル）テトラメチレングリコールからなる共重合体がより好ましい。
【００４１】
ポリオキシテトラメチレングリコール系重合体（Ｂ１）は、ランダム共重合体やブロック共重合体であってもよいが、ランダム共重合体であることが、ポリアルキレングリコールの結晶化を抑制させるため、芳香族ポリカーボネート樹脂（Ａ）との相溶性およびハンドリング性が向上する。またこれを脂環式ジオール（Ｂ２）で結合した化合物（Ｂ）によりポリカーボネート樹脂との相溶性がより向上する。
【００４２】
化合物（Ｂ）は、脂環式ジオール（Ｂ２）の存在下に、上記したアルキレンエーテル単位を有するグリコール、あるいはこれらのアルキレンオキシドや、ポリエーテル形成性誘導体を、例えば特開２０１８−１８４５５７等に記載の公知の方法で、重合開始前の１，４−ブタンジオール成分を脂環式ジオール（Ｂ２）成分に置換え、適切な反応条件で重合させることにより、製造することができる。化合物（Ｂ）のポリオキシテトラメチレングリコール系重合体（Ｂ１）部分は、ブロック共重合体あるいはランダム共重合体であってもよいが、ランダム共重合体が好ましい。
【００４３】
化合物（Ｂ）は、脂環式ジオール（Ｂ２）成分が２０質量％以下であり、かつ脂環式ジオール（Ｂ２）成分を除いた成分中のオキシテトラメチレングリコール単位の質量比率が５５〜８０質量％である。
脂環式ジオール（Ｂ２）成分が２０質量％以下であることで、化合物（Ｂ）の熱安定性が良好となり、２０質量％を超えると、分子鎖長が短くなるため化合物（Ｂ）の熱安定性が低下し、金型付着物が多く発生する。脂環式ジオール（Ｂ２）成分の量は１８質量％以下であることが好ましく、より好ましくは１５質量％以下であり、好ましくは３質量％以上、より好ましくは４質量％以上、さらに好ましくは５質量％以上、特に好ましくは６質量％以上である。
オキシテトラメチレングリコール単位の質量比率が５５〜８０質量％とすることで、芳香族ポリカーボネート樹脂（Ａ）との相溶性が良好となり、５５質量％を下回ったり、８０質量％を超えると、芳香族ポリカーボネート樹脂（Ａ）との相溶性が悪くなる。オキシテトラメチレングリコール単位の量は５６質量％以上であることが好ましく、より好ましくは５７質量％以上であり、好ましくは７５質量％以下であり、より好ましくは７０質量％以下、さらに好ましくは６５質量％以下、特に好ましくは６３質量％以下である。
また、脂環式ジオール（Ｂ２）成分を除いた成分中のオキシテトラメチレングリコール以外の単位の質量比率は、２０〜４７質量％であることが好ましく、より好ましくは３０質量％以上であり、好ましくは４３質量％以下であり、より好ましくは４０質量％以下、特に好ましくは３８質量％以下である。
【００４４】
なお、脂環式ジオール（Ｂ２）成分、オキシテトラメチレングリコール単位及びオキシテトラメチレングリコール単位の質量比率は、１Ｈ−ＮＭＲ測定装置（具体的にはＢｒｕｎｋｅｒ社製の５００ＭＨｚ）を用い、重水素化クロロホルムを溶媒として測定して求めることができる。
【００４５】
化合物（Ｂ）の数平均分子量は１０００〜２４００である。数平均分子量を１０００〜２４００とすることで、芳香族ポリカーボネート樹脂（Ａ）との相溶性および金型付着物抑制の両立ができ、１０００を下回ると成形時の金型付着物が増加となり、２４００を超えると、芳香族ポリカーボネート樹脂（Ａ）との相溶性が低下し色相改善効果が悪くなる。数平均分子量は１５００以上であることが好ましく、より好ましくは１８００以上、さらに好ましくは２０００以上であり、好ましくは２３００以下であり、より好ましくは２２００以下である。
なお、ここでいう化合物（Ｂ）の数平均分子量は、ＪＩＳ  Ｋ１５７７に基づいて測定した水酸基価に基づいて算出される数平均分子量Ｍｎである。
【００４６】
化合物（Ｂ）の含有量は、芳香族ポリカーボネート樹脂（Ａ）１００質量部に対し、０．１〜３質量部である。このような含有量とすることで、色相と透明性に優れたものとなる。化合物（Ｂ）の好ましい含有量は、芳香族ポリカーボネート樹脂（Ａ）１００質量部に対し、０．２質量部以上であり、より好ましくは０．３質量部以上であり、好ましくは２．５質量部以下、より好ましくは２質量部以下、さらに好ましくは１．８質量部以下である。
【００４７】
［リン系安定剤（Ｃ）］
本発明の光学部材用ポリカーボネート樹脂組成物は、リン系安定剤を含有する。リン系安定剤を含有することで、本発明のポリカーボネート樹脂組成物の色相がより向上する。
リン系安定剤としては、公知の任意のものを使用できる。具体例を挙げると、リン酸、ホスホン酸、亜燐酸、ホスフィン酸、ポリリン酸などのリンのオキソ酸；酸性ピロリン酸ナトリウム、酸性ピロリン酸カリウム、酸性ピロリン酸カルシウムなどの酸性ピロリン酸金属塩；リン酸カリウム、リン酸ナトリウム、リン酸セシウム、リン酸亜鉛など第１族または第２Ｂ族金属のリン酸塩；ホスフェート化合物、ホスファイト化合物、ホスホナイト化合物などが挙げられるが、ホスファイト化合物が特に好ましい。ホスファイト化合物を選択することで、より高い耐変色性と連続生産性を有するポリカーボネート樹脂組成物が得られる。
【００４８】
ここでホスファイト化合物は、一般式：Ｐ（ＯＲ）３で表される３価のリン化合物であり、Ｒは、１価または２価の有機基を表す。
このようなホスファイト化合物としては、例えば、トリフェニルホスファイト、トリス（モノノニルフェニル）ホスファイト、トリス（モノノニル／ジノニル・フェニル）ホスファイト、トリス（２，４−ジ−ｔｅｒｔ−ブチルフェニル）ホスファイト、モノオクチルジフェニルホスファイト、ジオクチルモノフェニルホスファイト、モノデシルジフェニルホスファイト、ジデシルモノフェニルホスファイト、トリデシルホスファイト、トリラウリルホスファイト、トリステアリルホスファイト、ジステアリルペンタエリスリトールジホスファイト、ビス（２，４−ジ−ｔｅｒｔ−ブチル−４−メチルフェニル）ペンタエリスリトールホスファイト、ビス（２，６−ジ−ｔｅｒｔ−ブチルフェニル）オクチルホスファイト、２，２−メチレンビス（４，６−ジ−ｔｅｒｔ−ブチルフェニル）オクチルホスファイト、テトラキス（２，４−ジ−ｔｅｒｔ−ブチルフェニル）−４，４’−ビフェニレン−ジホスファイト、６−［３−（３−ｔｅｒｔ−ブチル−ヒドロキシ−５−メチルフェニル）プロポキシ］−２，４，８，１０−テトラ−ｔｅｒｔ−ブチルジベンゾ［ｄ，ｆ］［１，３，２］−ジオキサホスフェピン等が挙げられる。
【００４９】
このようなホスファイト化合物のなかでも、下記式（２）または（３）で表される芳香族ホスファイト化合物が、本発明のポリカーボネート樹脂組成物の耐熱変色性が効果的に高まるため、より好ましい。
【００５０】
【化１】
0006719857.tif 000003
［式（２）中、Ｒ１、Ｒ２及びＲ３は、それぞれ同一であっても異なっていてもよく、炭素数６以上３０以下のアリール基を表す。］
【００５１】
【化２】
0006719857.tif 000004
［式（３）中、Ｒ４及びＲ５は、それぞれ同一であっても異なっていてもよく、炭素数６以上３０以下のアリール基を表す。］
【００５２】
上記式（２）で表されるホスファイト化合物としては、なかでもトリフェニルホスファイト、トリス（モノノニルフェニル）ホスファイト、トリス（２，４−ジ−ｔｅｒｔ−ブチルフェニル）ホスファイト等が好ましく、なかでもトリス（２，４−ジ−ｔｅｒｔ−ブチルフェニル）ホスファイトがより好ましい。このような、有機ホスファイト化合物としては、具体的には例えば、ＡＤＥＫＡ社製「アデカスタブ１１７８」、住友化学社製「スミライザーＴＮＰ」、城北化学工業社製「ＪＰ−３５１」、ＡＤＥＫＡ社製「アデカスタブ２１１２」、ＢＡＳＦ社製「イルガフォス１６８」、城北化学工業社製「ＪＰ−６５０」等が挙げられる。
【００５３】
上記式（３）で表されるホスファイト化合物としては、なかでもビス（２，４−ジ−ｔｅｒｔ−ブチル−４−メチルフェニル）ペンタエリスリトールジホスファイト、ビス（２，６−ジ−ｔｅｒｔ−ブチル−４−メチルフェニル）ペンタエリスリトールジホスファイト、ビス（２，４−ジクミルフェニル）ペンタエリスリトールジホスファイトのようなペンタエリスリトールジホスファイト構造を有するものが特に好ましい。このような、有機ホスファイト化合物としては、具体的には例えば、ＡＤＥＫＡ社製「アデカスタブＰＥＰ−３６」、Ｄｏｖｅｒｃｈｅｍｉｃａｌ社製「Ｄｏｖｅｒｐｈｏｓ  Ｓ−９２２８」等が好ましく挙げられる。
【００５４】
なお、リン系安定剤は、１種が含有されていてもよく、２種以上が任意の組み合わせ及び比率で含有されていても良い。
【００５５】
リン系安定剤（Ｃ）の含有量は、芳香族ポリカーボネート樹脂（Ａ）１００質量部に対して、０．００５〜０．４質量部であり、好ましくは０．００７質量部以上、より好ましくは０．００８質量部以上、さらに好ましくは０．０１質量部以上であり、また、好ましくは０．３質量以下、さらに好ましくは０．２質量部以下、特に好ましくは０．１５質量部以下、０．１質量部以下であることが最も好ましい。リン系安定剤（Ｃ）の含有量が前記範囲の０．００５質量部未満の場合は、色相、耐熱変色性が不十分となり、リン系安定剤（Ｃ）の含有量が０．４質量部を超える場合は、耐熱変色性がかえって悪化するだけでなく、湿熱安定性も低下する。
【００５６】
［エポキシ化合物、オキセタン化合物（Ｄ）］
本発明の樹脂組成物は、エポキシ化合物及び／又はオキセタン化合物を含有することが好ましい。
【００５７】
エポキシ化合物として、１分子中にエポキシ基を１個以上有する化合物が用いられる。具体的には、フェニルグリシジルエーテル、アリルグリシジルエーテル、ｔ−ブチルフェニルグリシジルエーテル、３，４−エポキシシクロヘキシルメチル−３’，４’−エポキシシクロヘキシルカルボキシレート、３，４−エポキシ−６−メチルシクロヘキシルメチル−３’，４’−エポキシ−６’−メチルシクロヘキシルカルボキシレート、２，３−エポキシシクロヘキシルメチル−３’，４’−エポキシシクロヘキシルカルボキシレート、４−（３，４−エポキシ−５−メチルシクロヘキシル）ブチル−３’，４’−エポキシシクロヘキシルカルボキシレート、３，４−エポキシシクロヘキシルエチレンオキシド、シクロヘキシルメチル３，４−エポキシシクロヘキシルカルボキシレート、３，４−エポキシ−６−メチルシクロヘキシルメチル−６’−メチルシロヘキシルカルボキシレート、ビスフェノール−Ａジグリシジルエーテル、テトラブロモビスフェノール−Ａグリシジルエーテル、フタル酸のジグリシジルエステル、ヘキサヒドロフタル酸のジグリシジルエステル、ビス−エポキシジシクロペンタジエニルエーテル、ビス−エポキシエチレングリコール、ビス−エポキシシクロヘキシルアジペート、ブタジエンジエポキシド、テトラフェニルエチレンエポキシド、オクチルエポキシタレート、エポキシ化ポリブタジエン、３，４−ジメチル−１，２−エポキシシクロヘキサン、３，５−ジメチル−１，２−エポキシシクロヘキサン、３−メチル−５−ｔ−ブチル−１，２−エポキシシクロヘキサン、オクタデシル−２，２−ジメチル−３，４−エポキシシクロヘキシルカルボキシレート、Ｎ−ブチル−２，２−ジメチル−３，４−エポキシシクロヘキシルカルボキシレート、シクロヘキシル−２−メチル−３，４−エポキシシクロヘキシルカルボキシレート、Ｎ−ブチル−２−イソプロピル−３，４−エポキシ−５−メチルシクロヘキシルカルボキシレート、オクタデシル−３，４−エポキシシクロヘキシルカルボキシレート、２−エチルヘキシル−３’，４’−エポキシシクロヘキシルカルボキシレート、４，６−ジメチル−２，３−エポキシシクロヘキシル−３’，４’−エポキシシクロヘキシルカルボキシレート、４，５−エポキシ無水テトラヒドロフタル酸、３−ｔ−ブチル−４，５−エポキシ無水テトラヒドロフタル酸、ジエチル４，５−エポキシ−シス−１，２−シクロヘキシルジカルボキシレート、ジ−ｎ−ブチル−３−ｔ−ブチル−４，５−エポキシ−シス−１，２−シクロヘキシルジカルボキシレート、エポキシ化大豆油、エポキシ化アマニ油などを好ましく例示することができる。
これらの中でも、３，４−エポキシシクロヘキシルメチル−３’，４’−エポキシシクロヘキシルカルボキシレート、３，４−エポキシ−６−メチルシクロヘキシルメチル−３’，４’−エポキシ−６’−メチルシクロヘキシルカルボキシレート、２，３−エポキシシクロヘキシルメチル−３’，４’−エポキシシクロヘキシルカルボキシレート、４−（３，４−エポキシ−５−メチルシクロヘキシル）ブチル−３’，４’−エポキシシクロヘキシルカルボキシレート等が特に好ましい。
エポキシ化合物は、単独で用いても２種以上組み合わせて用いてもよい。
【００５８】
エポキシ化合物の含有量は、芳香族ポリカーボネート樹脂（Ａ）１００質量部に対して、好ましくは０．００５〜０．２質量部であり、より好ましくは０．００７質量部以上であり、また、より好ましくは０．１５質量以下、さらに好ましくは０．１質量部以下、特に好ましくは０．０５質量部以下である。エポキシ化合物の含有量が０．００５質量部未満の場合は、色相、耐熱変色性が不十分となりやすく、０．２質量部を超える場合は、耐熱変色性がかえって悪化するだけでなく、色相の低下、成形時のガスが発生しやすい。
【００５９】
オキセタン化合物としては、分子内に１以上のオキセタン基を有する化合物であればいずれも使用することができ、分子中にオキセタン基を１個有するモノオキセタン化合物および分子中にオキセタン基を２個以上有する２官能以上のポリオキセタン化合物のいずれもが使用できる。
オキセタン化合物を含有することによって、良好な色相と高度の耐熱変色性を一層向上させることができる。
【００６０】
モノオキセタン化合物としては、下記の一般式（Ｉ−ａ）、（Ｉ−ｂ）または（ＩＩ）で表される化合物などを好ましく例示することができる。
【００６１】
【化３】
0006719857.tif 000005
【化４】
0006719857.tif 000006
（式中、Ｒ１はアルキル基、Ｒ２はアルキル基またはフェニル基を示し、Ｒ３は芳香環を有していてもよい２価の有機基、ｎは０または１を示す。）
【００６２】
上記一般式（Ｉ−ａ）、（Ｉ−ｂ）及び（ＩＩ）において、Ｒ１はアルキル基であるが、好ましくは炭素数１〜６のアルキル基であり、メチル基またはエチル基が好ましく、特に好ましくはエチル基である。
また、Ｒ２はアルキル基またはフェニル基であるが、好ましくは炭素数２〜１０のアルキル基であり、鎖状のアルキル基、分岐したアルキル基または脂環式アルキル基のいずれであってもよく、或いはアルキル鎖の途中にエーテル結合（エーテル系酸素原子）を有する鎖状または分岐状のアルキル基であってもよい。Ｒ２の具体例としては、エチル基、プロピル基、ブチル基、ペンチル基、ヘキシル基、ヘプチル基、オクチル基、２−エチルヘキシル基、ノニル基、デシル基、３−オキシペンチル基、シクロヘキシル基、フェニル基などを挙げることができる。そのうちでも、Ｒ２は２−エチルヘキシル基、フェニル基、シクロヘキシル基が好ましい。
【００６３】
一般式（Ｉ−ａ）の化合物の具体例としては、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−プロピルオキセタンなどを好ましく挙げることができる。そのうちでも、３−ヒドロキシメチル−３−メチルオキセタン、３−ヒドロキシメチル−３−エチルオキセタン等が特に好ましい。
一般式（Ｉ−ｂ）の化合物の具体例としては、３−エチル−３−（２−エチルヘキシロキシメチル）オキセタン等が特に好ましい。
【００６４】
一般式（ＩＩ）において、Ｒ３は芳香環を有していてもよい２価の有機基であるが、その例としては、エチレン基、プロピレン基、ブチレン基、ネオペンチレン基、ｎ−ペンタメチレン基、ｎ−ヘキサメチレン基等の炭素数１〜１２の直鎖状または分岐状のアルキレン基、フェニレン基、式：−ＣＨ２−Ｐｈ−ＣＨ２−または−ＣＨ２−Ｐｈ−Ｐｈ−ＣＨ２−（ここで、Ｐｈはフェニル基を示す）で表される２価の基、水素添加ビスフェノールＡ残基、水素添加ビスフェノールＦ残基、水素添加ビスフェノールＺ残基、シクロヘキサンジメタノール残基、トリシクロデカンジメタノール残基などを挙げることができる。
【００６５】
一般式（ＩＩ）の化合物の具体例としては、ビス（３−メチル−３−オキセタニルメチル）エーテル、ビス（３−エチル−３−オキセタニルメチル）エーテル、ビス（３−プロピル−３−オキセタニルメチル）エーテル、ビス（３−ブチル−３−オキセタニルメチル）エーテル、１，４−ビス［（３−エチル−３−オキセタニルメトキシ）メチル］ベンゼン、３−エチル−３｛［（３−エチルオキセタン−３−イル）メトキシ］メチル｝オキセタン、４，４’−ビス［（３−エチル−３−オキセタニル）メトキシメチル］ビフェニル、１，４−ビス［（３−エチル−３−オキセタニル）メトキシメチル］ベンゼン等を特に好ましく挙げることができる。
【００６６】
オキセタン化合物は、単独で用いても２種以上組み合わせて用いてもよい。
【００６７】
オキセタン化合物の含有量は、ポリカーボネート樹脂（Ａ）１００質量部に対して、好ましくは０．００５〜０．２質量部であり、さらに好ましくは０．００７質量部以上、特に好ましくは０．０１質量部以上であり、また、より好ましくは０．１５質量以下、さらに好ましくは０．１質量部以下、特に好ましくは０．０５質量部以下である。オキセタン化合物の含有量が、０．００５質量部未満の場合は、色相、耐熱変色性が不十分となりやすく、０．２質量部を超える場合は、耐熱変色性が却って悪化しやすく、成形時のガスが発生しやすい。
【００６８】
エポキシ化合物とオキセタン化合物は、両者を併せて含有することも好ましく、その場合の合計の含有量は、ポリカーボネート樹脂（Ａ）１００質量部に対して、０．００５〜０．２質量部であることが好ましい。
【００６９】
［添加剤等］
本発明のポリカーボネート樹脂組成物は、上記した以外のその他の添加剤、例えば、酸化防止剤、離型剤、紫外線吸収剤、蛍光増白剤、顔料、染料、ポリカーボネート樹脂以外の他のポリマー、難燃剤、耐衝撃改良剤、帯電防止剤、可塑剤、相溶化剤などの添加剤を含有することができる。これらの添加剤は一種または二種以上を配合してもよい。
【００７０】
ポリカーボネート樹脂以外の他の樹脂としては、例えば、芳香環構造を有するアクリル樹脂、ポリエチレンテレフタレート樹脂、ポリトリメチレンテレフタレート、ポリブチレンテレフタレート樹脂などの熱可塑性ポリエステル樹脂；ポリスチレン樹脂、高衝撃ポリスチレン樹脂（ＨＩＰＳ）、アクリロニトリル−スチレン共重合体（ＡＳ樹脂）、アクリロニトリル−スチレン−アクリルゴム共重合体（ＡＳＡ樹脂）、アクリロニトリル−エチレンプロピレン系ゴム−スチレン共重合体（ＡＥＳ樹脂）などのスチレン系樹脂；ポリアミド樹脂；ポリイミド樹脂；ポリエーテルイミド樹脂；ポリフェニレンエーテル樹脂；ポリフェニレンサルファイド樹脂；ポリスルホン樹脂等が挙げられる。
その他の樹脂は、１種が含有されていてもよく、２種以上が任意の組み合わせ及び比率で含有されていても良い。ただし、その他の樹脂を含有する場合の含有量は、ポリカーボネート樹脂（Ａ）１００質量部に対し、２０質量部以下とすることが好ましく、１０質量部以下がより好ましく、さらに５質量部以下、中でも３質量部以下、特には１質量部以下とすることが好ましい。
【００７１】
［ポリカーボネート樹脂組成物の製造方法］
本発明のポリカーボネート樹脂組成物の製造方法に制限はなく、公知のポリカーボネート樹脂組成物の製造方法を広く採用でき、芳香族ポリカーボネート樹脂（Ａ）、化合物（Ｂ）及びリン系安定剤（Ｃ）、並びに、必要に応じて配合されるその他の成分を、例えばタンブラーやヘンシェルミキサーなどの各種混合機を用い予め混合した後、バンバリーミキサー、ロール、ブラベンダー、単軸混練押出機、二軸混練押出機、ニーダーなどの混合機で溶融混練する方法が挙げられる。なお、溶融混練の温度は特に制限されないが、通常２４０〜３２０℃の範囲である。
【００７２】
［光学部材］
本発明の光学部材用ポリカーボネート樹脂組成物は、上記したポリカーボネート樹脂組成物をペレタイズしたペレットを各種の成形法で成形して光学部材を製造することができる。またペレットを経由せずに、押出機で溶融混練された樹脂を直接、成形して光学部材にすることもできる。
【００７３】
本発明のポリカーボネート樹脂組成物は、相溶性に優れ、高温の加工温度においても良好な色相を有し、且つ成形時のガス発生が極めて少ないことから、特に射出成形法により、光学部材を成形するのに好適に用いられる。
射出成形の際の樹脂温度は、目的とする成形品の大きさ、厚み、成形機の射出能力によって決定される。本発明のポリカーボネート樹脂組成物の成形においては通常２８０℃〜３９０℃、好ましくは２８０℃〜３６０℃の範囲で使用されるが、充填性、成形ひずみの状態が許す限り、低い温度で成形することが望ましい。従来のポリカーボネート樹脂組成物を用いた場合には、成形時の樹脂温度を高めると、成形品の黄変が生じやすくなるという問題もあったが、本発明の樹脂組成物を使用することで、上記の温度範囲であっても、良好な色相を有する成形品、特に光学部材を製造することが可能となる。
なお、樹脂温度とは、直接測定することが困難な場合はバレル設定温度として把握される。
【００７４】
光学部材としては、ＬＥＤ、有機ＥＬ、白熱電球、蛍光ランプ、陰極管等の光源を直接または間接に利用する機器・器具の部品が挙げられ、導光板や面発光体用部材、照明用部材等が代表的なものとして例示され、特に光路長が５０ｍｍ以上と長い光学部品に特に好適である。
【００７５】
導光板は、液晶バックライトユニットや各種の表示装置、照明装置の中で、ＬＥＤ等の光源の光を導光するためのものであり、側面または裏面等から入れた光を、通常表面に設けられた凹凸により拡散させ、均一の光を出す。その形状は、通常平板状であり、表面には凹凸を有していても有していなくてもよい。
導光板の成形は、通常、好ましくは射出成形法、超高速射出成形法、射出圧縮成形法などにより行われる。
【００７６】
本発明のポリカーボネート樹脂組成物を用いた導光板は、液晶バックライトユニットや各種の表示装置、照明装置の分野で好適に使用できる。このような装置の例としては、携帯電話、モバイルノート、ネットブック、スレートＰＣ、タブレットＰＣ、スマートフォン、タブレット型端末等の各種携帯端末、カメラ、時計、ノートパソコン、各種ディスプレイ、照明機器等が挙げられ、特に光路長が５０ｍｍ以上と長い場合にも好適に使用することができる。
【００７７】
また、光学部材としては、車外照明用導光部材、例えば自動車あるいはオートバイ等の車両用前照灯（ヘッドランプ）あるいはリアランプ、フォグランプ等において、ＬＥＤ等の光源からの光を導光するライトガイドやレンズ等も好適であり、特に光路長が５０ｍｍ以上と長い場合にも好適に使用することができる。
【実施例】
【００７８】
以下、実施例を示して本発明について更に具体的に説明する。ただし、本発明は以下の実施例に限定して解釈されるものではない。
以下の実施例及び比較例で使用した原料は以下の表１の通りである。
表１中、「ＰＴＭＧ」はポリオキシテトラメチレングリコール、「ＰＰＧ」はポリ（２−メチル）エチレングリコール、「ＰＥＧ」はポリエチレングリコール、「ＨＢＰＡ」は水素化ビスフェノールＡ、「ＢＰＡ」はビスフェノールＡの略である。【００７９】
【表１】
0006719857.tif 000007
【００８０】
（実施例１〜４３、比較例１〜８）
［樹脂組成物ペレットの製造］
上記した各成分を、以下の表２以下に記した割合（質量部）で配合し、タンブラーにて２０分混合した後、スクリュー径４０ｍｍのベント付単軸押出機（田辺プラスチック機械社製「ＶＳ−４０」）により、シリンダー温度２５０℃、１００ｒｐｍで溶融混練し、吐出されるストランドをペレタイザーに入れ、ストランドカットしてペレットを得た。【００８１】
［相溶性の評価］
上記ペレット製造工程での押出機から吐出されるストランドをペレタイザーに入れる前に、約１分間押出機ダイから流れ出た樹脂を床に垂れ流し、厚み約１８ｍｍ、径１５０〜１８０ｍｍ、重量約３５０±２０ｇの円盤状の塊を得た後、室温で冷却した。円盤状の樹脂塊の透明性を、下記の４段階で目視にて評価した。
Ａ：透明性が非常に優れる
Ｂ：透明性に優れる
Ｃ：少し白濁
Ｄ：大きく白濁
樹脂塊が白濁するのは、配合した（Ｂ）成分や、他のポリアルキレングリコールの相溶性が悪く、均質混合ができていないことを意味する。【００８２】
［色相（ＹＩ）の評価］
上記で得られたペレットを、１２０℃で５〜７時間、熱風循環式乾燥機により乾燥した後、射出成形機（ソディック社製「ＨＳＰ１００Ａ」）により、樹脂温度３４０℃、金型温度８０℃、サイクル４０秒で長光路成形品（３００ｍｍ×７ｍｍ×４ｍｍ）を成形した。
この長光路成形品について、３００ｍｍの光路長でＹＩ（黄変度）の測定を行った。測定には長光路分光透過色計（日本電色工業社製「ＡＳＡ  １」、Ｃ光源、２°視野）を使用した。【００８３】
［金型汚染性の評価（モールドデポジット）］
上記で得られたペレットを、１２０℃で５時間乾燥させた後、射出成形機（住友重機械工業社製「ＳＥ−７Ｍ／Ｃ１２」）を用い、図１に示すようなしずく型金型を用いて、シリンダー温度３４０℃、成形サイクル１０秒、金型温度４０℃の条件にて、１００ショット射出成形し、終了後の金型固定側の金属鏡面に発生する白い付着物による汚れの状態を、以下のＡ、Ｂ、Ｃの３段階の基準で、目視にて評価判定した。
Ａ：付着物量が少ない
Ｂ：付着物量がＡとＣの間
Ｃ：付着物量が多い【００８４】
なお、図１のしずく型金型は、ゲートＧから樹脂組成物を導入し、尖端Ｐ部分に発生ガスが溜まり易くなるように設計した金型である。ゲートＧの幅は１ｍｍ、厚みは１ｍｍであり、図１において、幅ｈ１は１４．５ｍｍ、長さｈ２は７ｍｍ、長さｈ３は２７ｍｍであり、成形部の厚みは３ｍｍである。
以上の評価結果を、以下の表２以下に示す。【００８５】
【表２】
0006719857.tif 000008
【００８６】
【表３】
0006719857.tif 000009
【００８７】
【表４】
0006719857.tif 000010
なお、上記表中、比較例６は、分解により成形品が脆く連続成形が不可であった。ＹＩはサンプリングできたものの参考値である。【００８８】
【表５】
0006719857.tif 000011
【００８９】
【表６】
0006719857.tif 000012
【００９０】
【表７】
0006719857.tif 000013
【産業上の利用可能性】
【００９１】
本発明のポリカーボネート樹脂組成物は、相溶性に優れ、良好な色相を有し、且つ成形時のガス発生が極めて少ないポリカーボネート樹脂組成物なので、各種光学部材に極めて好適に利用でき、産業上の利用性は非常に高い。
【要約】
相溶性に優れ、良好な色相を有し、且つ成形時のガス発生が極めて少ない光学部材用ポリカーボネート樹脂組成物を提供する。
芳香族ポリカーボネート樹脂（Ａ）１００質量部に対し、ポリオキシテトラメチレングリコール系重合体（Ｂ１）を脂環式ジオール（Ｂ２）で結合した化合物（Ｂ）を０．１〜３質量部、及びリン系安定剤（Ｃ）を０．００５〜０．４質量部含有し、
化合物（Ｂ）は、脂環式ジオール（Ｂ２）成分が２０質量％以下であり、かつ脂環式ジオール（Ｂ２）成分を除いた成分中のオキシテトラメチレングリコール単位の質量比率が５５〜８０質量％であり、且つ化合物（Ｂ）の数平均分子量が１０００〜２４００であることを特徴とする光学部材用ポリカーボネート樹脂組成物。【図１】
0006719857.tif 000014